(57)【要約】      （修正有）【課題】溶融成形時に発生するゲル組成物及び触媒金属に由来する異物が少なく、成形性に優れたポリエステル樹脂組成物及びその製造方法の提供。【解決手段】式（Ｉ）〜（ＩＩＩ）を満たし、マンガン元素を含有する異物が５個／１０ｇ以下であるポリエステル樹脂組成物。２０ｐｐｍ≦Ｍｎ元素含有量≦１００ｐｐｍ（Ｉ）：０．７０≦Ｍｎ元素含有量（ｍｏｌ／ｔ）／Ｐ元素含有量（ｍｏｌ／ｔ）≦１．２０（ＩＩ）：ゲル化率≦１０．０ｗｔ％（ＩＩＩ）飽和水蒸気で１５５℃４時間熱処理した際のＣＯＯＨ末端基増加量が８５．０ｅｑ／ｔｏｎ以下であるポリエステル樹脂。アルカリ金属元素の元素の含有量が３〜３０ｐｐｍであり、溶融比抵抗（２９０℃、窒素流通下で溶融）が１５．０×１０８Ω・ｃｍ以下であることが好ましいポリエステル組成物。【選択図】なし【特許請求の範囲】
【請求項１】
下記式（Ｉ）〜（ＩＩＩ）を満たし、かつマンガン元素を含有する異物が５個／１０ｇ以下であることを特徴とするポリエステル樹脂組成物。
２０ｐｐｍ≦Ｍｎ元素含有量≦１００ｐｐｍ    （Ｉ）
０．７０≦Ｍｎ元素含有量（ｍｏｌ／ｔ）／Ｐ元素含有量（ｍｏｌ／ｔ）≦１．２０  （ＩＩ）
ゲル化率  ≦  １０．０ｗｔ％        （ＩＩＩ）
【請求項２】
飽和水蒸気下で１５５℃、４時間湿熱処理した際のＣＯＯＨ末端基増加量（ΔＣＯＯＨ）が８５．０ｅｑ／ｔｏｎ以下であることを特徴とする請求項１に記載のポリエステル樹脂組成物。
【請求項３】
アルカリ金属元素含有量が３ｐｐｍ以上３０ｐｐｍ以下であることを特徴とする請求項１または２に記載のポリエステル樹脂組成物。
【請求項４】
溶融比抵抗（２９０℃、窒素流通下で溶融）が１５．０×１０８Ω・ｃｍ以下であることを特徴とする請求項１〜３のいずれか１項に記載のポリエステル樹脂組成物。
【請求項５】
ポリエステルがポリエチレンテレフタレートであることを特徴とする請求項１〜４のいずれか１項に記載のポリエステル樹脂組成物。
【請求項６】
下記式（ＩＶ）〜（ＶＩ）を満たし、かつマンガン元素を含有するフィルム異物が５個／１０ｇ以下であることを特徴とするポリエステルフィルム。
２０ｐｐｍ≦Ｍｎ元素含有量≦１００ｐｐｍ    （ＩＶ）
０．７０≦Ｍｎ元素含有量（ｍｏｌ／ｔ）／Ｐ元素含有量（ｍｏｌ／ｔ）≦１．２０  （Ｖ）
ゲル化率  ≦  １０．０ｗｔ％        （ＶＩ）
【請求項７】
ジカルボン酸成分またはそのエステル形成誘導体成分と、ジオール成分とをエステル交換反応またはエステル化反応し、次いで重縮合反応してポリエステルを製造するに際して、ポリエステルのＩＶ（固有粘度）が０．４以下の段階で、カラーマシンにて測定したａ値が０以上０．５以下であるマンガン化合物のエチレングリコール溶液を添加し、かつ重縮合反応終了までの段階でリン化合物を添加し、かつその添加量が下記式（ＶＩＩ）、（ＶＩＩＩ）を満たすことを特徴とするポリエステル樹脂組成物の製造方法。
２０ｐｐｍ≦Ｍｎ元素添加量≦１００ｐｐｍ    （ＶＩＩ）
０．６０≦Ｍｎ元素添加量（ｍｏｌ／ｔ）／Ｐ元素添加量（ｍｏｌ／ｔ）≦１．１０  （ＶＩＩＩ）
【請求項８】
重縮合反応が終了するまでの段階でアルカリ金属化合物を添加し、その添加量がアルカリ金属元素として３ｐｐｍ以上３０ｐｐｍ以下であることを特徴とする請求項７記載のポリエステル樹脂組成物の製造方法。
【請求項９】
リン化合物がリン酸であることを特徴とする請求項７または８に記載のポリエステル樹脂組成物の製造方法。
【請求項１０】
ポリエステルがポリエチレンテレフタレートであることを特徴とする請求項７〜９のいずれか１項に記載のポリエステル樹脂組成物の製造方法。
【発明の詳細な説明】
【技術分野】
【０００１】
本発明は、溶融成形時に発生するゲル組成物および触媒金属に由来する異物が少なく、成形性に優れたポリエステル樹脂組成物及びその製造方法に関するものである。
【背景技術】
【０００２】
ポリエステルは機械特性、熱特性、耐薬品性、電気特性、成形性に優れ、様々な用途に用いられている。ポリエステルの中でも、特にポリエチレンテレフタレート（ＰＥＴ）は、透明性や加工性に優れていることから、光学用フィルムなど高品位性が求められる用途に幅広く使われている。しかしながら、溶融成形時に熱劣化・酸化劣化することでゲル組成物が発生し、口金汚れなどの工程汚染が問題となる。さらにフィルム用途などでは、このゲル組成物がフィルム中にて輝点欠点となり、品質が低下する。近年、光学用フィルムなどは品位の要求がますます高くなっており、ゲル組成物の発生を抑制するポリエステル樹脂が望まれている。
【０００３】
特許文献１には、金属量とリン量のモル比率を高い範囲に制御し、ゲル組成物を抑制する技術が開示されている。しかしながら、金属量とリン量のモル比率が高いため、耐熱性や耐加水分解性が低下してしまうという課題があった。
【０００４】
また、引用文献２，３にも開示されているように、ポリエステルを製造する触媒として、マンガン化合物を使用することは一般的である。触媒として使用する場合、溶媒に溶解して使用することで均一に反応させることができるが、マンガン化合物は徐々に酸化劣化してしまい、酸化マンガンが生成してしまう。この酸化マンガンをポリエステル重合に添加すると、黒色の異物が発生してしまい、成形品の品位低下に繋がることから改善が求められる。
【先行技術文献】
【特許文献】
【０００５】
【特許文献１】特開２００３−９６２８０号公報
【特許文献２】ＷＯ２０１０−１０３９４５号公報
【特許文献３】特開２０００−４４６６５号公報
【発明の概要】
【発明が解決しようとする課題】
【０００６】
本発明の課題は、上記した従来の課題を解決し、溶融成形時に発生するゲル組成物および触媒金属に由来する異物が少なく、成形性に優れたポリエステル樹脂組成物及びその製造方法を提供することである。
【課題を解決するための手段】
【０００７】
上記課題を解決するため、本発明は以下の特徴を有するものである。
（１）下記式（Ｉ）〜（ＩＩＩ）を満たし、かつマンガン元素を含有する異物が５個／１０ｇ以下であることを特徴とするポリエステル樹脂組成物。
２０ｐｐｍ≦Ｍｎ元素含有量≦１００ｐｐｍ    （Ｉ）
０．７０≦Ｍｎ元素含有量（ｍｏｌ／ｔ）／Ｐ元素含有量（ｍｏｌ／ｔ）≦１．２０  （ＩＩ）
ゲル化率  ≦  １０．０ｗｔ％        （ＩＩＩ）
（２）下記式（ＩＶ）〜（ＶＩ）を満たし、かつマンガン元素を含有するフィルム異物が５個／１０ｇ以下であることを特徴とするポリエステルフィルム。
２０ｐｐｍ≦Ｍｎ元素含有量≦１００ｐｐｍ    （ＩＶ）
０．７０≦Ｍｎ元素含有量（ｍｏｌ／ｔ）／Ｐ元素含有量（ｍｏｌ／ｔ）≦１．２０  （Ｖ）
ゲル化率  ≦  １０．０ｗｔ％        （ＶＩ）
（３）ジカルボン酸成分またはそのエステル形成誘導体成分と、ジオール成分とをエステル交換反応またはエステル化反応し、次いで重縮合反応してポリエステルを製造するに際して、ポリエステルのＩＶ（固有粘度）が０．４以下の段階で、カラーマシンにて測定したａ値が０以上０．５以下であるマンガン化合物のエチレングリコール溶液を添加し、かつ重縮合反応終了までの段階でリン化合物を添加し、かつその添加量が下記式（ＶＩＩ）、（ＶＩＩＩ）を満たすことを特徴とするポリエステル樹脂組成物の製造方法。
２０ｐｐｍ≦Ｍｎ元素添加量≦１００ｐｐｍ    （ＶＩＩ）
０．６０≦Ｍｎ元素添加量（ｍｏｌ／ｔ）／Ｐ元素添加量（ｍｏｌ／ｔ）≦１．１０  （ＶＩＩＩ）
【発明の効果】
【０００８】
本発明によれば、溶融成形時に発生するゲル組成物および触媒金属に由来する異物が少なく、成形性に優れたポリエステル樹脂組成物を提供できる。
【発明を実施するための形態】
【０００９】
以下に本発明を詳細に説明する。
本発明に用いられるポリエステル樹脂とは、ジカルボン酸成分とジオール成分を重縮合して得られるポリエステル樹脂を指す。
本発明におけるジカルボン酸成分としては、芳香族ジカルボン酸、鎖状脂肪族ジカルボン酸、脂環式ジカルボン酸など種々のジカルボン酸成分を用いることができる。その中でも、ポリエステル組成物の機械的特性、耐熱性、耐加水分解性の観点から、芳香族ジカルボン酸であることが好ましい。特には、テレフタル酸、イソフタル酸、ナフタレンジカルボン酸が重合性、機械的特性から好ましい。
【００１０】
本発明におけるジオール成分としては、各種ジオールを用いることができる。例えば、エチレングリコール、１，２−プロパンジオール、１，３−プロパンジオール、ブタンジオール、２−メチル−１，３−プロパンジオール、ヘキサンジオール、ネオペンチルグリコールなどの脂肪族ジオール、脂環式ジオールとしてはシクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンエタノール、テトラシクロドデカンジメタノール、テトラシクロドデカンジエタノール、デカリンジメタノール、デカリンジエタノールなどの飽和脂環式１級ジオール、２，６−ジヒドロキシ−９−オキサビシクロ［３，３，１］ノナン、３，９−ビス（２−ヒドロキシ−１，１−ジメチルエチル）−２，４，８，１０−テトラオキサスピロ［５，５］ウンデカン（スピログリコール）、５−メチロール−５−エチル−２−（１，１−ジメチル−２−ヒドロキシエチル）−１，３−ジオキサン、イソソルビドなどの環状エーテルを含む飽和ヘテロ環１級ジオール、その他シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオールなどの各種脂環式ジオールや、ビスフェノールＡ、ビスフェノールＳ，スチレングリコール、９，９−ビス（４−（２−ヒドロキシエトキシ）フェニル）フルオレン、９，９’−ビス（４−ヒドロキシフェニル）フルオレンなどの芳香環式ジオールが例示できる。またジオール以外にもトリメチロールプロパン、ペンタエリスリトールなどの多官能アルコールも用いることができる。
【００１１】
この中で、反応系外に留出させやすいことから、沸点２３０℃以下のジオールであることが好ましく、低コストであり反応性が高いことから、脂肪族ジオールがより好ましい。さらに、機械的特性の観点からエチレングリコールが特に好ましい。
なお、本発明の効果の範囲を損なわない程度に、他のジカルボン酸やヒドロキシカルボン酸誘導体、ジオールが共重合されていてもよい。
【００１２】
本発明のポリエステル樹脂組成物は、マンガン元素を含有する異物が５個／１０ｇ以下であることが必要である。好ましくは、３個以下であり、異物を含有していないことがさらに好ましい。異物量を上記範囲にすることで、光学フィルム等に供しても問題のない光学欠点の少ない成形体を得ることができる。上記異物とは、触媒として使用しているマンガン化合物が酸化劣化し、酸化マンガンに変異することで発生する黒色異物である。本発明では、マンガン化合物の酸化劣化を防ぐため、窒素パージにて保管、遮光容器での保管、または触媒溶液調整後、触媒溶液の色調が変化しないうちに重合に供することで異物発生を抑制している。この触媒溶液の色調変化・酸化劣化の度合いとして、添加するマンガン化合物のエチレングリコール溶液のａ値を測定しており、このａ値が０以上０．５以下であるマンガン化合物の触媒溶液を使用することで、黒色異物を抑制することが可能である。
【００１３】
また、本発明のポリエステル樹脂組成物は、下記式（Ｉ）で表されるように、マンガン元素を２０ｐｐｍ以上１００ｐｐｍ以下含有していることが必要である。
２０ｐｐｍ≦Ｍｎ元素含有量≦１００ｐｐｍ    （Ｉ）
下限として好ましくは２５ｐｐｍ以上、より好ましくは３０ｐｐｍ以上である。また、上限として好ましくは７０ｐｐｍ以下、より好ましくは５５ｐｐｍ以下である。上記範囲とすることで、溶融成形時に発生するゲル組成物を抑制できるため成形体の欠点を抑制でき、また溶融比抵抗も小さくなることから成形性が向上する。
【００１４】
本発明のポリエステル樹脂組成物は、下記式（ＩＩ）で表されるマンガン元素含有量とリン元素含有量のモル比率が０．７０以上１．２０以下であることが必要である。
【００１５】
０．７０≦Ｍｎ元素含有量（ｍｏｌ／ｔ）／Ｐ元素含有量（ｍｏｌ／ｔ）≦１．２０ （ＩＩ）
下限として好ましくは、０．７５以上、より好ましくは０．８０以上である。また上限として好ましくは１．１０以下である。上記範囲とすることで、熱分解・加水分解を抑制することができることから耐久性が向上し、また溶融比抵抗も小さくなることから成形性が向上する。
【００１６】
さらに、本発明のポリエステル樹脂組成物は、酸素濃度１％の窒素雰囲気下、３００℃で６時間加熱処理した際のゲル化率が１０．０ｗｔ％以下であることが必要である。好ましくは８．０ｗｔ％以下であり、さらに好ましくは５．０ｗｔ％以下である。上記範囲とすることで、溶融成形時に発生するゲル組成物を抑制できるため成形体の欠点を抑制できる。
【００１７】
本発明のポリエステル樹脂組成物は、飽和水蒸気下で１５５℃、４時間湿熱処理した際のＣＯＯＨ末端基増加量（ΔＣＯＯＨ）が８５．０ｅｑ／ｔ以下であることが好ましい。好ましくは７０．０ｅｑ／ｔ以下、さらに好ましくは６０．０ｅｑ／ｔ以下である。上記範囲にすることで、耐加水分解性が良好であり、長期耐久性が付与できる。
【００１８】
また本発明のポリエステル樹脂組成物は、アルカリ金属の含有量が３ｐｐｍ以上３０ｐｐｍ以下であることが好ましい。上限として好ましくは２０ｐｐｍ以下であり、さらに好ましくは１０ｐｐｍ以下である。上記範囲にすることで、耐熱性を損なうことなく、溶融比抵抗を小さくすることができるため、成形性が向上する。アルカリ金属元素は特に限定しないが、リチウム、ナトリウム、カリウムなどが上げられ、透明性の点からカリウムがより好ましい。
【００１９】
本発明のポリエステル樹脂組成物は、２９０℃、窒素下で測定した溶融比抵抗が１５．０×１０８Ω・ｃｍ以下であることが好ましい。より好ましくは、１０．０×１０８Ω・ｃｍ以下であり、さらに好ましくは８．０×１０８Ω・ｃｍ以下である。通常、フィルムなどを製造する際、静電印加製膜が実施されるが、この溶融比抵抗値が大きいと、静電印加性が損なわれるため、薄膜などの高速製膜が不可となり、生産性が低下する。溶融比抵抗を上記範囲とすることで、静電印加製膜に必要な静電印加性を付与することができる。
【００２０】
本発明のポリエステル樹脂組成物は、溶液ヘイズが２．０％以下であることが好ましい。より好ましくは１．５％以下であり、１．０％以下であることがさらに好ましい。上記範囲とすることで、高透明性の求められる光学フィルムや離型フィルム等に供することが可能となる。
【００２１】
本発明のポリエステルフィルムは、マンガン元素を含有するフィルム異物が５個／１０ｇ以下であることが必要である。好ましくは３個／１０ｇ以下であり、フィルム異物を含有していないことがさらに好ましい。フィルム異物量を上記範囲にすることで、光学欠点が少ないため、高透明性の求められる光学フィルムや離型フィルム等に供することができる。フィルム異物とは、上記した異物と同様であり、触媒として使用しているマンガン化合物が酸化劣化し、酸化マンガンに変異することで発生する黒色異物である。
また、本発明のポリエステルフィルムは、下記式（ＩＶ）で表されるように、マンガン元素を２０ｐｐｍ以上１００ｐｐｍ以下含有していることが必要である。
【００２２】
２０ｐｐｍ≦Ｍｎ元素含有量≦１００ｐｐｍ    （ＩＶ）
下限として好ましくは２５ｐｐｍ以上、より好ましくは３０ｐｐｍ以上である。また、上限として好ましくは７０ｐｐｍ以下、より好ましくは５５ｐｐｍ以下である。上記範囲とすることで、ゲル組成物による欠点が少なくなるため、高透明性の求められる光学フィルムや離型フィルム等に供することができる。また溶融比抵抗も小さくなることから成形性が向上し、薄膜化や高速製膜が可能となる。
【００２３】
本発明のポリエステルフィルムは、下記式（Ｖ）で表されるマンガン元素含有量とリン元素含有量のモル比率が０．７０以上１．２０以下であることが必要である。
０．７０≦Ｍｎ元素含有量（ｍｏｌ／ｔ）／Ｐ元素含有量（ｍｏｌ／ｔ）≦１．２０  （Ｖ）
下限として好ましくは、０．７５以上、より好ましくは０．８０以上である。また上限として好ましくは１．１０以下である。上記範囲とすることで、熱分解・加水分解を抑制することができることから耐久性が向上し、また溶融比抵抗も小さくなることから成形性が向上し、薄膜化や高速製膜が可能となる。
【００２４】
さらに、本発明のポリエステルフィルムは、酸素濃度１％の窒素雰囲気下、３００℃で６時間加熱処理した際のゲル化率が１０．０ｗｔ％以下であることが必要である。好ましくは８．０ｗｔ％以下であり、さらに好ましくは５．０ｗｔ％以下である。上記範囲とすることで、ゲル組成物による欠点が少なくなるため、高透明性の求められる光学フィルムや離型フィルム等に供することができる。
本発明のポリエステルフィルムは、本発明のポリエステル樹脂組成物を用い、製膜することで上記特性を満たすことが可能となる。ポリエステルフィルムの厚みは特に制限しないが、通常の二軸延伸製膜にて得ることができる厚み５μｍ以上２００μｍ以下であることが好ましい。本発明のポリエステルフィルムは、溶融比抵抗が低く、成形性が良好なポリエステル樹脂組成物を用いているため、静電印加製膜にて高速化及び薄膜化が可能である。
【００２５】
次に、本発明のポリエステル樹脂組成物の製造方法について記載する。
本発明のポリエステル樹脂組成物は、ジカルボン酸成分またはそのエステル形成誘導体成分と、ジオール成分とをエステル交換反応またはエステル化反応し、次いで重縮合反応し、ポリエステルを製造するに際して、ポリエステルのＩＶ（固有粘度）が０．４以下の段階で、カラーマシンにて測定したａ値が０以上０．５以下であるマンガン化合物のエチレングリコール溶液を添加し、かつ重縮合反応終了までの段階でリン化合物を添加し、かつその添加量が下記式（ＶＩＩ）、（ＶＩＩＩ）を満たすことで得ることができる。
２０ｐｐｍ≦Ｍｎ元素添加量≦１００ｐｐｍ    （ＶＩＩ）
０．６０≦Ｍｎ元素添加量（ｍｏｌ／ｔ）／Ｐ元素添加量（ｍｏｌ／ｔ）≦１．１０  （ＶＩＩＩ）
本発明のポリエステル樹脂組成物の製造方法において、ジカルボン酸成分またはそのエステル形成誘導体成分と、ジオール成分とをエステル交換反応またはエステル化反応し、次いで重縮合反応し、ポリエステルを製造するに際して、カラーマシンにて測定したａ値が０以上０．５以下であるマンガン化合物のエチレングリコール溶液を添加することが必要である。上限として好ましくは、０．４以下であり、さらに好ましくは０．３以下である。また、ａ値が０とは赤色も緑色も呈していないことを示しており、より０に近いことが異物抑制の観点から好ましい。上記範囲とすることで、マンガン元素を含有する異物を５個／１０ｇ以下にすることが可能である。この異物は、マンガン化合物が酸化劣化し、酸化マンガンに変異することで発生する黒色異物である。ポリエステル製造中に触媒として添加するマンガン化合物のエチレングリコール溶液が酸化劣化すると、溶液の色調は徐々に薄桃色から黒褐色へと変化し、異物の要因となる。触媒として使用するマンガン化合物のエチレングリコール溶液の色調が上記範囲を満たすことで、黒色異物のない良好なポリエステル樹脂を製造することができる。本発明においては、マンガン化合物の酸化劣化を防ぐため、窒素パージにて保管や、遮光容器での保管、または触媒溶液調整後、触媒溶液の色調が変化しないうちにポリエステル重合に供することで異物発生を抑制している。本発明においては、このａ値によって、触媒溶液の色調変化・酸化劣化の度合いを評価しており、上記範囲を満足することでポリエステル樹脂組成物およびポリエステルフィルムの黒色異物を抑制することが可能となる。
【００２６】
本発明のポリエステル樹脂組成物の製造方法において、上記マンガン化合物はポリエステルのＩＶ（固有粘度）が０．４以下の段階で添加することが必要である。上記範囲に添加することで、反応性が良好となり、またポリエステルへの分散性も良好となるため、透明性が高まる。その中でも、エステル交換反応にてポリエステル低量体を得る場合は、反応をより効率的に進行させることができるため、エステル交換反応開始時に添加することが好ましい。また、エステル化反応にてポリエステル低量体を得る場合には、エステル化反応終了時からポリエステルのＩＶが０．４以下の段階で添加することが好ましく、エステル化反応終了時から、重縮合反応開始までに添加することがより好ましい。エステル化反応は、テレフタル酸などの酸成分による自己触媒反応により、無触媒でも十分に反応は進行し、触媒を含有しているとジオール成分の２量体などの副生成物が増加することから、無触媒で実施し、ポリエステルの粘度が上昇する前に添加することで、耐熱性を損なうことなく、マンガン化合物の分散性が向上し高透明性を発現することが可能となる。
【００２７】
本発明のポリエステル樹脂組成物の製造方法において、マンガン化合物の添加量は下記式（ＶＩＩ）を満たすことが必要である。
２０ｐｐｍ≦Ｍｎ元素添加量≦１００ｐｐｍ    （ＶＩＩ）
下限としてより好ましくは２５ｐｐｍ以上であり、さらに好ましくは３０ｐｐｍ以上である。上限としては７０ｐｐｍ以下がより好ましく、さらに好ましくは５５ｐｐｍ以下である。上記範囲とすることで、溶融成形時に発生するゲル組成物を抑制できるため成形体の欠点を抑制でき、また溶融比抵抗も小さくなることから成形性が向上する。
【００２８】
マンガン化合物は、特に限定しないが、酢酸マンガン、硝酸マンガン、硫酸マンガン、塩化マンガンなどが挙げられ、溶解性及び触媒活性の点から酢酸マンガンが好ましい。
また、マンガン化合物のエチレングリコール溶液は、２ｗｔ％以上１０ｗｔ％以下で調整することが好ましい。上記範囲とすることで、ジエチレングリコールなどの副生成物を抑制することができる。マンガン化合物のエチレングリコール溶液の調整及び保管時は、窒素雰囲気下とすることや遮光容器を用いることで、マンガン化合物の酸化劣化を抑制することが可能である。
【００２９】
本発明のポリエステル樹脂組成物の製造方法において、重縮合反応が終了するまでの段階で、リン化合物を添加することが必要である。リン化合物の添加時期として、より好ましくは、エステル交換反応及びエステル化反応終了後から重縮合反応開始までの間である。上記範囲に添加することで、反応を遅延させることなく、効果的にポリエステルに熱安定性を付与することができる。
【００３０】
リン化合物の添加量には特に制限を設けないが、添加量の下限としては、リン元素量として１０ｐｐｍ以上であることが好ましい。より好ましくは１５ｐｐｍ以上であり、さらに好ましくは２０ｐｐｍ以上である。添加量の上限としては、リン元素量として１００ｐｐｍ以下であることが好ましい。より好ましくは７０ｐｐｍ以下、さらに好ましくは５０ｐｐｍ以下である。この範囲にすることで、重合の遅延を起こすことがなく、樹脂組成物の熱安定性を良好にすることができる。
【００３１】
リン化合物としてはリン酸、トリメチルホスフェート、トリメチルホスホノアセテート、トリエチルホスホノアセテート、フェニルホスホン酸ジメチルなどが挙げられ、溶融成形時に発生するゲル組成物を抑制できる点から、リン酸が特に好ましい。
【００３２】
本発明のポリエステル樹脂組成物の製造方法において、下記式（ＶＩＩＩ）で表されるマンガン元素添加量とリン元素添加量のモル比率が０．６０以上１．１０以下であることが好ましい。
０．６０≦Ｍｎ元素添加量（ｍｏｌ／ｔ）／Ｐ元素添加量（ｍｏｌ／ｔ）≦１．１０  （ＶＩＩＩ）
下限としてより好ましくは、０．６５以上、さらに好ましくは０．７０以上である。また上限としてより好ましくは１．００以下である。上記範囲とすることで、熱分解・加水分解を抑制することができることから耐久性が向上し、また耐熱性が向上することからゲル化を抑制することが可能である。さらに、溶融比抵抗も小さくなることから成形性が向上する。
【００３３】
本発明のポリエステル樹脂組成物の製造方法において、重縮合反応が終了するまでの段階でアルカリ金属化合物を添加することが好ましい。アルカリ金属化合物の添加時期として、より好ましくは、エステル交換反応及びエステル化反応終了後から重縮合反応開始までの間である。上記範囲に添加することで、耐熱性を損なうことなく、ポリエステル樹脂組成物の溶融比抵抗を低下させることができる。
【００３４】
アルカリ金属化合物の添加量は、アルカリ金属元素として３ｐｐｍ以上３０ｐｐｍ以下であることが好ましい。上限としてより好ましくは２０ｐｐｍ以下であり、さらに好ましくは１０ｐｐｍ以下である。上記範囲にすることで、耐熱性を損なうことなく、溶融比抵抗を小さくすることができるため、成形性が向上する。アルカリ金属元素は特に限定しないが、リチウム、ナトリウム、カリウムなどが上げられ、透明性の点からカリウムが特に好ましい。また、アルカリ金属化合物は、特に限定しないが、水酸化物、酢酸塩、炭酸塩、硝酸塩、塩化物などが挙げられ、透明性の点から水酸化物および酢酸塩が好ましい。
【００３５】
本発明のポリエステル組成物の製造に用いられる触媒は公知のエステル交換触媒、重縮合触媒、助触媒を用いることができる。例えば、重合触媒としてはアンチモン化合物、ゲルマニウム化合物、チタン化合物、アルミニウム化合物が挙げられるが、これらに限定されるものではない。また、エステル交換触媒及び助触媒としては、マンガン化合物、マグネシウム化合物、カルシウム化合物、コバルト化合物、亜鉛化合物、リチウム化合物、ナトリウム化合物、カリウム化合物などが挙げられるが、これらに限定されるものではない。
【００３６】
本発明のポリエステル樹脂組成物は、本発明の効果を損なわない範囲で、末端封鎖剤、酸化防止剤、紫外線吸収剤、難燃剤、蛍光増白剤、艶消剤、可塑剤もしくは消泡剤またはその他の添加剤等を必要に応じて配合しても良い。
【００３７】
以下、本発明におけるポリエステル樹脂組成物及びポリエステルフィルムの製造方法の具体例を挙げるが、これに制限されない。
２５５℃にて溶解したビスヒドロキシエチルテレフタレートが仕込まれたエステル化反応器に、テレフタル酸とエチレングリコール（テレフタル酸に対し１．１５倍モル）のスラリーをスネークポンプにて徐々に添加し、エステル化反応を進行させる。反応系内の温度は２４５〜２５５℃になるようにコントロールし、反応率が９５％に到達した段階でエステル化反応を終了とする。
【００３８】
こうして得られた２５５℃のエステル化反応物を重合装置に移送し、カラーマシンにて測定したａ値が０以上０．５以下であるマンガン化合物のエチレングリコール溶液、アルカリ金属化合物、重縮合触媒、リン化合物を添加する。これらの操作の際は、エステル化物が固化しないように、系内の温度を２４０〜２５５℃に保つことが好ましい。
【００３９】
その後、重合装置内の温度を２９０℃まで徐々に昇温しながら、重合装置内の圧力を常圧から１３３Ｐａ以下まで徐々に減圧してエチレングリコールを留出させる。所定の撹拌トルクに到達した段階で反応を終了とし、反応系内を窒素ガスで常圧にし、溶融ポリマーを冷水にストランド状に吐出、カッティングし、ポリエステル樹脂組成物を得る。
【００４０】
ポリエステル樹脂組成物を１８０℃で３時間真空乾燥し、窒素雰囲気下で押し出し機に供給する。押出温度２８０℃でＴダイから吐出させ、キャスティングドラム（２０℃）にて急冷し、静電印加法にてシート化する。このシートを縦延伸温度９０℃、縦延伸倍率３．６倍、横延伸温度１１０℃、横延伸倍率３．６倍で延伸し、熱処理を２１０℃で３秒行い、ポリエステルフィルムを得る。
【００４１】
本発明のポリエステル樹脂組成物は、溶融成形時に発生するゲル組成物および触媒金属に由来する異物が少なく、成形性に優れたものである。したがって、フィルム、繊維、成形体など各種用途に好適に用いることができ、特に本発明のポリエステルフィルムは高透明性の求められる光学フィルムや離型フィルムなどの高品位フィルムに用いることが可能である。
【実施例】
【００４２】
以下実施例を挙げて、本発明をさらに詳細に説明する。なお、実施例中の物性値は以下の方法で測定した。
【００４３】
（１）ポリエステル樹脂組成物の固有粘度（ＩＶ）
ｏ−クロロフェノール溶媒を用い、２５℃で測定した。
【００４４】
（２）ポリエステル樹脂組成物のＣＯＯＨ末端基量
Ｍａｕｌｉｃｅの方法によって測定した。（文献  Ｍ．Ｊ．Ｍａｕｌｉｃｅ，Ｆ．Ｈｕｉｚｉｎｇａ，Ａｎａｌ．Ｃｈｅｍ．Ａｃｔａ、２２、３６３（１９６０））    。
【００４５】
（３）ポリエステル樹脂組成物及びポリエステルフィルムのマンガン及びリン含有量
ポリエステル樹脂組成物またはポリエステルフィルムを溶融プレス機で円柱状に成型し、理学電機（株）製蛍光Ｘ線分析装置（型番：３２７０）を用いて測定した。
【００４６】
（４）ポリエステル樹脂組成物及びポリエステルフィルムのアルカリ金属含有量
原子吸光法（（株）日立製作所製：偏光ゼーマン原子吸光光度型１８０−８０、フレーム：アセチレン空気）にて定量を行った。
【００４７】
（５）マンガン化合物エチレングリコール溶液の色調
マンガン化合物のエチレングリコール溶液をシャーレに液深１ｃｍとなるように入れ、カラーマシン（スガ試験機（株）製：ＳＭ−Ｔ４５）にてａ値を測定した。
【００４８】
（６）ポリエステル樹脂組成物及びポリエステルフィルムのゲル化率
ポリステル樹脂組成物またはポリエステルフィルムを凍結粉砕機（Ｓｐｒｅｘ  ＣｅｒｔｉＰｅｒｐ社製）にて粉砕し、ステンレスビーカーに０．５ｇ秤量した。真空乾燥機を用いて、５０℃で２時間真空乾燥した後、酸素／窒素濃度１％流通下（流量０．５Ｌ／分）、３００℃で６時間加熱処理を行った。これを、２０ｍｌのｏ−クロロフェノールで、１６０℃で１時間溶解し、放冷した。この溶液を、ガラスフィルター（柴田科学（株）製、３ＧＰ４０）を使用してろ過し、ジクロロメタンにてガラスフィルターを洗浄した。ガラスフィルターを１３０℃で２時間乾燥し、ろ過前後のろ過器の重量の増加分より、ポリエステル重量（０．５ｇ）に対する重量分率を求め、ゲル化率（％）とした。
【００４９】
（７）ポリエステル樹脂組成物の湿熱処理評価（ΔＣＯＯＨ）
ポリエステル樹脂組成物を飽和水蒸気下、１５５℃で４時間湿熱処理し、処理前後のＣＯＯＨ末端基量を測定することで、ＣＯＯＨ末端基増加量（ΔＣＯＯＨ）を算出した。
なお、処理装置は次の加熱処理装置を使用した。
ＰＲＥＳＳＥＲ  ＣＯＯＫＥＲ  ３０６ＳＩＩＩ（ＨＩＲＡＹＡＭＡ製作所（株）製）    。
【００５０】
（８）ポリエステル樹脂組成物の溶融比抵抗
ポリエステル樹脂１５０ｇを純水置換した５０φ試験管に入れ、１８０℃で３時間真空乾燥した。その後、２９０℃、５０分窒素流通下で溶融し、電極を溶融ポリマーに挿入した。電極間に５０００Ｖの電圧を加えたときの電流量から抵抗値を算出することで溶融比抵抗を求めた。
なお電極は、銅板（２２ｃｍ２）２枚の間にテフロン（登録商標）のスペーサーを挟み、銅板間が９ｍｍとなるように作成した。
【００５１】
（９）ポリエステル樹脂組成物の溶液ヘイズ
ポリエステル樹脂組成物２ｇを２０ｍｌのフェノール／１，１，２，２，テトラクロロエタンの３／２（容積比）混合溶液に溶解し、光路長２０ｍｍのセルを用い、ヘイズメーター（スガ試験機（株）製  ＨＺ−１）によって積分球式光電光度法にて分析を行った。
【００５２】
（１０）ポリエステル樹脂組成物の異物量
ポリエステル樹脂組成物１０ｇをオーツカ光学（株）製ＥＮＶ−Ｂを用いて黒色異物をマーキングした。マーキングした黒色異物について、ＳＥＭ（日立製電界放射型走査電子顕微鏡：型番Ｓ−４０００）にて異物を観察、ＥＤＸ（堀場製作所製：型番ＳｕｐｅｒＸｅｒｏｐｈｙＳ−７７９ＸＩ）にて含有金属分析を実施することで、マンガン元素を含有し、直径が１０μｍ以上ある異物数を計測した。
【００５３】
（１１）ポリエステルフィルムのフィルム異物量
ポリエステルフィルム１０ｇをオーツカ光学（株）製ＥＮＶ−Ｂを用いて黒色異物をマーキングした。マーキングした黒色異物について、ＳＥＭ（日立製電界放射型走査電子顕微鏡：型番Ｓ−４０００）にて異物を観察、ＥＤＸ（堀場製作所製：型番ＳｕｐｅｒＸｅｒｏｐｈｙＳ−７７９ＸＩ）にて含有金属分析を実施することで、マンガン元素を含有し、直径が１０μｍ以上ある異物数を計測した。
【００５４】
（実施例１）
２５５℃にて溶解したビスヒドロキシエチルテレフタレート１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させた。反応系内の温度は２４５〜２５５℃になるようにコントロールし、反応率が９５％に到達した段階でエステル化反応を終了とした。
【００５５】
こうして得られた２５５℃のエステル化反応物１０５重量部（ＰＥＴ１００重量部相当）を重合装置に移送し、三酸化二アンチモン０．０１３重量部（アンチモン元素として１０９ｐｐｍ）、リン酸０．０１１重量部（リン元素として３５ｐｐｍ）、水酸化カリウム０．０００８重量部（カリウム元素として５ｐｐｍ）、マンガン化合物としてカラーマシンにて測定したａ値が０．１５である酢酸マンガン４水和物０．０２重量部（マンガン元素として４５ｐｐｍ）の５ｗｔ％エチレングリコール溶液を添加した（この時のポリエステルのＩＶは０．３３であった）。
【００５６】
その後、重合装置内温度を徐々に２９０℃まで昇温しながら、重合装置内圧力を常圧から１３３Ｐａ以下まで徐々に減圧してエチレングリコールを留出させた。固有粘度０．６５相当の溶融粘度に到達した時点で、反応を終了とし、反応系内を窒素ガスにて常圧にし、重合装置下部より冷水にストランド状に吐出、カッティングし、ポリエステル樹脂組成物を得た。
この得られたポリエステル樹脂組成物を１８０℃で３時間真空乾燥し、窒素雰囲気下で押し出し機に供給した。押出温度２８０℃でＴダイから吐出させ、キャスティングドラム（２０℃）にて急冷し、静電印加法にてシート化した。このシートを縦延伸温度９０℃、縦延伸倍率３．６倍、横延伸温度１１０℃、横延伸倍率３．６倍で延伸し、熱処理を２１０℃で３秒行い、厚み５０μｍのポリエステルフィルムを得た。
得られたポリエステル樹脂組成物及びポリエステルフィルムの特性を表１に示す。
【００５７】
実施例１で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
【００５８】
（実施例２〜７、比較例１〜３）
マンガン化合物の添加量を表１の通りに変更した以外は、実施例１と同様の方法でポリエステル樹脂組成物及びポリエステルフィルムを得た。得られたポリエステル樹脂組成物及びポリエステルフィルムの特性を表１に示す
実施例２にて得られたポリエステル樹脂組成物及びポリエステルフィルムは、ゲル化率が低く、異物もないことから、光学フィルムや離型フィルムに供することができる物性を有していた。
実施例３〜６で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
実施例７にて得られたポリエステル樹脂組成物及びポリエステルフィルムは、ゲル化率は低く、溶融比抵抗も低いことから成形性も良好であった。また、異物もないことから、光学フィルムや離型フィルムに供すことのできる物性を有していた。
比較例１で得られたポリエステル樹脂組成物及びポリエステルフィルムは、マンガン化合物を添加していないため、ゲル化率・ΔＣＯＯＨ・溶融比抵抗が増加した。
比較例２で得られたポリエステル樹脂組成物及びポリエステルフィルムは、マンガン化合物の添加量少ないため、ゲル化率・ΔＣＯＯＨが増加した。
比較例３で得られたポリエステル樹脂組成物及びポリエステルフィルムは、マンガン化合物の添加量が多いため、ΔＣＯＯＨ・溶液ヘイズが増加した。
【００５９】
【表１】
2017160325.tif 000002
【００６０】
（実施例８〜１２、比較例４，５）
リン酸の添加量を表２の通りに変更した以外は、実施例１と同様の方法でポリエステル樹脂組成物及びポリエステルフィルムを得た。得られたポリエステル樹脂組成物及びポリエステルフィルムの特性を表２に示す。
実施例８で得られたポリエステル樹脂組成物及びポリエステルフィルムは、ゲル化率は低く、溶融比抵抗も低いことから成形性も良好であった。また、異物もないことから、光学フィルムや離型フィルムに供すことのできる物性を有していた。
実施例９〜１１で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
実施例１２で得られたポリエステル樹脂組成物及びポリエステルフィルムは、ゲル化率は低く、溶融比抵抗も低いことから成形性も良好であった。また、異物もないことから、光学フィルムや離型フィルムに供すことのできる物性を有していた。
比較例４で得られたポリエステル樹脂組成物及びポリエステルフィルムは、Ｍｎ元素含有量とＰ元素含有量の比が大きいため、ゲル化率、ΔＣＯＯＨが増加した。
比較例５で得られたポリエステル樹脂組成物及びポリエステルフィルムは、リン酸の添加量が多く、Ｍｎ元素含有量とＰ元素含有量の比が小さいため、重合が遅延しＣＯＯＨ・ΔＣＯＯＨが増加、溶液ヘイズも増加した。
【００６１】
【表２】
2017160325.tif 000003
【００６２】
（実施例１３〜１８）
水酸化カリウムの添加量を表３の通りに変更した以外は、実施例１と同様の方法でポリエステル樹脂組成物及びポリエステルフィルムを得た。得られたポリエステル樹脂組成物及びポリエステルフィルムの特性を表３に示す。
実施例１３で得られたポリエステル樹脂組成物及びポリエステルフィルムは、ゲル化率・ΔＣＯＯＨは良好であり、異物もないことから、光学フィルムや離型フィルムに供することができる物性を有していた。
実施例１４〜１７で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
実施例１８で得られたポリエステル樹脂組成物及びポリエステルフィルムは、異物はなく、成形性も良好であることから、光学フィルムや離型フィルムに供することができる物性を有していた。
【００６３】
【表３】
2017160325.tif 000004
【００６４】
（実施例１９〜２３、比較例６）
添加するマンガン化合物のエチレングリコール溶液のａ値を表４の通り変更した以外は、実施例１と同様の方法でポリエステル樹脂組成物及びポリエステルフィルムを得た。得られたポリエステル樹脂組成物及びポリエステルフィルムの特性を表４に示す。
実施例１９〜２２で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
実施例２３で得られたポリエステル樹脂組成物及びポリエステルフィルムは、成形性・ゲル化率・ΔＣＯＯＨは良好であり、光学フィルムや離型フィルムに供することができる物性を有していた。
比較例６で得られたポリエステル樹脂組成物及びポリエステルフィルムは、マンガン化合物のエチレングリコール溶液のａ値が高いため、異物およびフィルム異物が増加した。
【００６５】
（実施例２４）
添加するリン化合物をリン酸からリン酸トリメチルに変更した以外は、実施例１と同様の方法でポリエステル樹脂組成物及びポリエステルフィルムを得た。得られたポリエステル樹脂組成物及びポリエステルフィルムの特性を表５に示す。
実施例２４で得られたポリエステル樹脂組成物及びポリエステルフィルムは、成形性・ΔＣＯＯＨは良好であり、異物もないことから光学フィルムや離型フィルムに供することができる物性を有していた。
【００６６】
（比較例７）
２５５℃にて溶解したビスヒドロキシエチルテレフタレート１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させた。反応系内の温度は２４５〜２５５℃になるようにコントロールし、反応率が９５％に到達した段階でエステル化反応を終了とした。
【００６７】
こうして得られた２５５℃のエステル化反応物１０５重量部（ＰＥＴ１００重量部相当）を重合装置に移送し、三酸化二アンチモン０．０１３重量部（アンチモン元素として１０９ｐｐｍ）、リン酸０．０１１重量部（リン元素として３５ｐｐｍ）、水酸化カリウム０．０００８重量部（カリウム元素として５ｐｐｍ）、酢酸カルシウム１水和物０．０１４重量部（カルシウム元素として３３ｐｐｍ）の５ｗｔ％エチレングリコール溶液を添加した（この時のポリエステルのＩＶは０．３３であった）。
【００６８】
その後、重合装置内温度を徐々に２９０℃まで昇温しながら、重合装置内圧力を常圧から１３３Ｐａ以下まで徐々に減圧してエチレングリコールを留出させた。固有粘度０．６５相当の溶融粘度に到達した時点で、反応を終了とし、反応系内を窒素ガスにて常圧にし、重合装置下部より冷水にストランド状に吐出、カッティングし、ポリエステル樹脂組成物を得た。
この得られたポリエステル樹脂組成物を１８０℃で３時間真空乾燥し、窒素雰囲気下で押し出し機に供給した。押出温度２８０℃でＴダイから吐出させ、キャスティングドラム（２０℃）にて急冷し、静電印加法にてシート化した。このシートを縦延伸温度９０℃、縦延伸倍率３．６倍、横延伸温度１１０℃、横延伸倍率３．６倍で延伸し、熱処理を２１０℃で３秒行い、厚み５０μｍのポリエステルフィルムを得た。
得られたポリエステル樹脂組成物及びポリエステルフィルムの特性を表４に示す。
比較例７で得られたポリエステル樹脂組成物及びポリエステルフィルムは、マンガン化合物を使用していないため、ゲル化率・溶液ヘイズが増加した。
【００６９】
（比較例８）
２５５℃にて溶解したビスヒドロキシエチルテレフタレート１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させた。反応系内の温度は２４５〜２５５℃になるようにコントロールし、反応率が９５％に到達した段階でエステル化反応を終了とした。
【００７０】
こうして得られた２５５℃のエステル化反応物１０５重量部（ＰＥＴ１００重量部相当）を重合装置に移送し、三酸化二アンチモン０．０１３重量部（アンチモン元素として１０９ｐｐｍ）、リン酸０．０１１重量部（リン元素として３５ｐｐｍ）、水酸化カリウム０．０００８重量部（カリウム元素として５ｐｐｍ）、酢酸マグネシウム４水和物０．０１８重量部（マグネシウム元素として２０ｐｐｍ）の５ｗｔ％エチレングリコール溶液を添加した（この時のポリエステルのＩＶは０．３３であった）。
【００７１】
その後、重合装置内温度を徐々に２９０℃まで昇温しながら、重合装置内圧力を常圧から１３３Ｐａ以下まで徐々に減圧してエチレングリコールを留出させた。固有粘度０．６５相当の溶融粘度に到達した時点で、反応を終了とし、反応系内を窒素ガスにて常圧にし、重合装置下部より冷水にストランド状に吐出、カッティングし、ポリエステル樹脂組成物を得た。
この得られたポリエステル樹脂組成物を１８０℃で３時間真空乾燥し、窒素雰囲気下で押し出し機に供給した。押出温度２８０℃でＴダイから吐出させ、キャスティングドラム（２０℃）にて急冷し、静電印加法にてシート化した。このシートを縦延伸温度９０℃、縦延伸倍率３．６倍、横延伸温度１１０℃、横延伸倍率３．６倍で延伸し、熱処理を２１０℃で３秒行い、厚み５０μｍのポリエステルフィルムを得た。
得られたポリエステル樹脂組成物及びポリエステルフィルムの特性を表５に示す。
比較例８で得られたポリエステル樹脂組成物及びポリエステルフィルムは、マンガン化合物を使用していないため、ゲル化率・溶液ヘイズが増加した。
【００７２】
（実施例２５）
テレフタル酸ジメチル１０１．０重量部、エチレングリコール６４．６重量部（ジカルボン酸成分の２倍モル）の割合でそれぞれ計量し、エステル交換反応装置に仕込んだ。内容物を１５０℃で溶解した後、マンガン化合物としてカラーマシンにて測定したａ値が０．１５である酢酸マンガン４水和物０．０２５重量部（マンガン元素として５５ｐｐｍ）の５ｗｔ％エチレングリコール溶液、三酸化二アンチモンを０．０３重量部添加し撹拌した。２４０℃まで昇温しながらメタノールを留出させ、所定量のメタノールが留出した後、リン酸０．０１６重量部（リン元素として４３ｐｐｍ）、水酸化カリウム０．００８重量部（カリウム元素として５ｐｐｍ）を加え、エステル交換反応を終了した。
その後、重合装置内温度を徐々に２９０℃まで昇温しながら、重合装置内圧力を常圧から１３３Ｐａ以下まで徐々に減圧してエチレングリコールを留出させた。固有粘度０．６５相当の溶融粘度に到達した時点で、反応を終了とし、反応系内を窒素ガスにて常圧にし、重合装置下部より冷水にストランド状に吐出、カッティングし、ポリエステル樹脂組成物を得た。
この得られたポリエステル樹脂組成物を１８０℃で３時間真空乾燥し、窒素雰囲気下で押し出し機に供給した。押出温度２８０℃でＴダイから吐出させ、キャスティングドラム（２０℃）にて急冷し、静電印加法にてシート化した。このシートを縦延伸温度９０℃、縦延伸倍率３．６倍、横延伸温度１１０℃、横延伸倍率３．６倍で延伸し、熱処理を２１０℃で３秒行い、厚み５０μｍのポリエステルフィルムを得た。
得られたポリエステル樹脂組成物及びポリエステルフィルムの特性を表５に示す。
【００７３】
実施例２５で得られたポリエステル樹脂組成物及びポリエステルフィルムは、ゲル化率が低く、異物もないことから、光学フィルムや離型フィルムに好適な物性を有していた。また、耐加水分解性も良好であり、溶融比抵抗が低いことから成形性も良好であった。
【００７４】
【表４】
2017160325.tif 000005